СПОСОБ ГИБРИДНОЙ ЛАЗЕРНО-ДУГОВОЙ СВАРКИ АЛИТИРОВАННЫХ СТАЛЬНЫХ ДЕТАЛЕЙ С ГАЗОМ, СОДЕРЖАЩИМ АЗОТ И/ИЛИ КИСЛОРОД

1. Способ гибридной лазерно-дуговой сварки с помощью электрической дуги и лазерного луча, сочетающихся друг с другом, сварочной ванны, получаемой на по меньшей мере одной стальной детали, содержащей поверхностное покрытие на основе алюминия, причем расплавленный металл подают посредством плавления расходуемой проволоки, и при этом дополнительно используют защитный газ, отличающийся тем, что защитный газ образован по меньшей мере одним основным компонентом, выбранным среди аргона и гелия, и по меньшей мере одним дополнительным компонентом, выбранным среди азота и кислорода.
2. Способ по п. 1, отличающийся тем, что защитный газ содержит от 1% до 20% по объему упомянутого по меньшей мере одного дополнительного компонента.
3. Способ по п. 1, отличающийся тем, что защитный газ содержит от 2% до 10% по объему упомянутого по меньшей мере одного дополнительного компонента.
4. Способ по п. 1, отличающийся тем, что защитный газ содержит исключительно азот в качестве дополнительного компонента.
5. Способ по п. 1, отличающийся тем, что защитный газ содержит от 4% до 7% по объему азота в качестве дополнительного компонента.
2
2
6. Способ по п. 1, отличающийся тем, что защитный газ представляет собой смесь He/Ar/N или Ar/N.
7. Способ по п. 1, отличающийся тем, что стальная деталь или детали содержат поверхностное покрытие на основе алюминия, имеющее толщину, составляющую между 5 и 100 мкм, предпочтительно, меньшую или равную 50 мкм.
8. Способ по п. 1, отличающийся тем, что металлическая деталь или детали выполнены из стали с поверхностным покрытием на основе алюминия и кремния, предпочтительно, поверхностное покрытие содержит более 70% по массе алюминия.
9. Способ по п. 1, отличающийся тем, что расходуемую проволоку плавят электрической дугой, предпочтительно, дугой, получаемой посредством горелки для MIG-сварки.
10. Способ по п. 1, отличающийся тем, что расходуемая проволока содержит углерод и/или марганец (мин. 0,1% C и мин. 2% Mn).
11. Способ по п. 1, отличающийся тем, что свариваемая деталь или детали выбраны среди составных заготовок, труб или элементов глушителей.
12. Способ по п. 1, отличающийся тем, что детали размещают и сваривают встык без скоса кромок.